"テトラフルオロエチレンTFE及び1,1-ジフルオロエテンフッ化ビニリデン、VDF、TFE及びヘキサフルオロプロペンHFP、VDF及びHFP及びTFE、又はVDF及びHFP、から選択されるフッ素化オレフィン由来の繰り返し単位を含み、主鎖の末端炭素原子にヨウ素及び臭素から選択される少なくとも1つのハロゲン原子を有し、かつ過フッ素化ビスオレフィンエーテルから選択される1種以上の改質剤由来の単位を更に含む、硬化性フルオロエラストマー。少なくとも20モル又は少なくとも30モルのVDF又はHFP由来の構成単位を含む、請求項1に記載の硬化性フルオロエラストマー。最大10重量又は最大1重量の1種以上の改質剤由来の構成単位を含む、請求項1に記載の硬化性フルオロエラストマー。前記改質剤が、次の一般式に対応する:CF2=CF-CF2n-O-Rf-O-CF2m-CF=CF2式中、n及びmは、互いに独立して1又は0のいずれかであり、Rfは、最大30個の炭素原子を含む、1個以上の酸素原子の割り込みがあってもよい過フッ素化の、直鎖又は分枝鎖、環状又は非環状、脂肪族又は芳香族の炭化水素残基を表す、請求項1に記載の硬化性フルオロエラストマー。前記改質剤が、次の一般式に対応する:CF2=CF-CF2n-O-Rf-O-CF2m-CF=CF2式中、n及びmは、互いに独立して1又は0のいずれかであり、Rfは、最大30個の炭素原子を含む、1個以上の酸素原子の割り込みがあってもよい過フッ素化の直鎖又は分枝鎖の、非環状脂肪族の炭化水素残基を表す、請求項1に記載の硬化性フルオロエラストマー。前記改質剤が、次の一般式に対応する:CF2=CF-CF2n-O-CF2p-O-CF2m-CF=CF2式中、n及びmは、互いに独立して1又は0を表し、pは1~10の整数を表す、請求項1に記載の硬化性フルオロエラストマー。前記改質剤が、次の一般式に対応する:CF2=CF-CF2n-O-Rf-O-CF2m-CF=CF2式中、n及びmは、互いに独立して1又は0のいずれかであり、Rfは、最大30個の炭素原子を含む、1個以上の酸素原子の割り込みがあってもよい芳香族の炭化水素残基を表す、請求項1に記載の硬化性フルオロエラストマー。フッ素化モノオレフィンビニルエーテル、フッ素化モノオレフィンアリルエーテル、プロペン、エテン、及びこれらの組み合わせから選択される群に由来する繰り返し単位を更に含む、請求項1に記載の硬化性フルオロエラストマー。請求項1に記載のフルオロエラストマーを含み、過酸化物硬化系を更に含む、硬化性フルオロエラストマー組成物。請求項9に記載の前記フルオロエラストマーと前記過酸化物硬化系との間の硬化反応の反応生成物を含む、硬化フルオロエラストマー組成物。次の特性の少なくとも1つを有する、請求項10に記載の硬化フルオロエラストマー組成物:少なくとも15MPaの引張強度、少なくとも40のショアA硬度、少なくとも160の破断点伸び。請求項10に記載の硬化フルオロエラストマー組成物を含む成形物品。ホース、チューブ、及びOリングから選択される、請求項12に記載の成形物品。請求項1に記載の組成物を成形型の中で硬化することを含む、成形物品の製造方法。TFE及びVDF、TFE及びHFP、VDF、HFP、及びTFE、又はVDF及びHFP、から選択されるモノマー由来の繰り返し単位を含む硬化性フルオロエラストマーの製造方法であって、前記方法が、1種以上の反応開始剤と、過フッ素化ビスオレフィンエーテルから選択される1種以上の改質剤と、ヨウ素、臭素、又はこれらの組み合わせから選択される1種以上のハロゲンを含有する1種以上の連鎖移動剤と、を含有する水性溶媒中で前記モノマーを重合することを含む、前記製造方法。フッ素化乳化剤及び/又はフッ素化添加剤を必要としない過酸化物硬化性フルオロエラストマーの製造方法が必要とされている。フッ素化乳化剤又はフッ素化添加剤を必要とせずに重合によって入手可能である、好適な構成成分を有する過酸化物硬化性フルオロエラストマーも必要とされている。有利には、硬化性フルオロエラストマーは、硬化されて、本明細書に記載のような良好な機械的性質を有することができる。したがって、以下では、テトラフルオロエチレンTFE及び1,1-ジフルオロエテンフッ化ビニリデン、VDF、TFE及びヘキサフルオロプロペンHFP、VDF及びHFP及びTFE、又はVDF及びHFP、から選択されるフッ素化オレフィン由来の繰り返し単位を含み、主鎖の末端炭素原子にヨウ素及び臭素から選択される少なくとも1つのハロゲン原子を有し、かつ過フッ素化ビスオレフィンエーテルから選択される1種以上の改質剤由来の単位を更に含む、硬化性フルオロエラストマーが提供される。別の態様において、上述されたフルオロエラストマーを含み、かつ過酸化物硬化系を更に含む硬化性フルオロエラストマー組成物が提供される。更に別の態様において、上述されたフルオロエラストマーの硬化反応の反応生成物と、過酸化物硬化系とを含む硬化フルオロエラストマー組成物が提供される。更なる態様において、上述された硬化フルオロエラストマー組成物を含む成形物品が提供される。更なる別の態様において、上述された組成物を硬化することを含む、成形物品の製造方法が提供される。別の態様において、TFE及びVDF、TFE及びHFP、VDF、HFP、及びTFE、又はVDF及びHFP、から選択されるモノマー由来の繰り返し単位を含む硬化性フルオロエラストマーの製造方法が提供され、該方法は、1種以上の反応開始剤と、過フッ素化ビスオレフィンエーテルから選択される1種以上の改質剤と、ヨウ素、臭素、又はこれらの組み合わせから選択される1種以上のハロゲンを含有する1種以上の連鎖移動剤と、を含有する水性溶媒中でモノマーを重合することを含む。本開示の実施形態を詳細に説明するのに先立ち、その適用に際して本開示は以下の説明文に記載される組成物の細部及び要素の配置に限定されないことが、理解されなければならない。本発明には他の実施形態が可能であり、本発明は様々な方法で実施又は実行することが可能である。また、本明細書で使用する語法及び専門用語は、説明を目的としたものであり、発明を限定するものとして見なされるべきでない点は理解されるべきである。包含する、含有する、含む、又は有する及びその変化形の使用は広い範囲を意味し、これらの語の後に列記される要素及びその同等物に加えて更なる要素を網羅することを意味する。からなるという言葉は、限定された範囲を意味し、これらの語の後に列挙される要素及びその同等物のみを包含するが、任意の追加の要素は含まないことを意味する。a又はanの使用は、1以上を包含することを意味する。本明細書において記載される全ての数値範囲は、その範囲の下限値から上限値までの全ての値を含むものとする。例えば、1~50の濃度範囲は略記であり、例えば、2、40、10、30、1.5、3.9などの1~50の値を明確に開示するものとする。本明細書の上記及び下記で使用される場合、用語コポリマーとは、明示的に記載されていない他のモノマーコモノマー由来の他の繰り返し単位が存在する選択肢を除外せず、記載のモノマーコモノマー由来の繰り返し単位を含むポリマーを意味する。本明細書の上記及び下記で使用される場合、ポリマーの末端基という用語は、ポリマー主鎖の末端位にある基に関して使用される。ポリマーの側基という用語は、ポリマーの主鎖から懸垂している基を指すのに使用される。本明細書の上記及び下記で使用される場合、用語過フッ素化とは、全ての水素原子がフッ素原子に置換されている、炭化水素から誘導される基又は化合物を意味する。しかしながら、過フッ素化合物は、依然として、酸素原子、塩素原子、臭素原子、及びヨウ素原子のようなフッ素原子及び炭素原子以外の原子を含有し得る。本明細書で用いられる部分フッ素化化合物は、少なくとも1個の水素原子が依然として存在するように全ての水素原子がフッ素原子に置換されていない、炭化水素から誘導される化合物である。部分フッ素化化合物は、O原子及び他のハロゲン原子のような、F、C、及びH原子以外の原子も含有し得る。例えば、F3C-基はペルフルオロメチル基である。F2HC-又はFH2C-基は部分フッ素化メチル基である。F3C-O-F2C-残基は過フッ素化残基であり、F2HC-O-CF2-残基は部分フッ素化残基である。過フッ素化ポリマーに関連して、過フッ素化主鎖を有するポリマーは、即ち、過フッ素化モノマーから調製されることを意味する。フルオロエラストマー本明細書において提供されるフルオロエラストマーは、部分的又は完全にフッ素化された主鎖を有する。フルオロエラストマーは、好ましくは、少なくとも30重量のフッ素、より好ましくは少なくとも50重量のフッ素、最も好ましくは少なくとも65重量のフッ素を含有している。フルオロエラストマーは、硬化架橋されていてもよいし、硬化されていなくて未架橋もよい。典型的には、フルオロエラストマーは非晶質ポリマーである。典型的には、フルオロエラストマーは融解ピークを有さない。一般に、フルオロエラストマーは、最高25°Cのガラス転移温度Tgを有する。本明細書において提供されるフルオロエラストマーはコポリマーであり、典型的には、テトラフルオロエチレンTFE及び1,1,-ジフルオロエテンビニリデンフルオロライド、VDF、若しくはVDF及びヘキサフルオロプロペンHFP、又はTFE、VDF、及びHFP由来の繰り返し単位を含有する。TFE、HFP、及びVDFは、以下ではフッ素化モノマーと呼ばれる。これらフッ素化モノマーに加えて、フルオロエラストマーは、以下ではコモノマーと呼ばれる追加のモノマー由来の構成単位を含有していてもよい。かかるコモノマーは、フッ素化、過フッ素化、又は非フッ素化オレフィンから選択される。かかるオレフィンは、典型的には、2~20個の炭素原子を含有する。F、及び場合によってはHに加えて、オレフィンはまた、Cl原子及び/又は酸素エーテル原子を含有してもよい。過フッ素化オレフィンの具体的な例としては、塩化三フッ化エチレンCTFE及び2-クロロペンタフルオロプロペンが挙げられるが、これらに限定されるものではない。過フッ素化コモノマーの更なる例としては、アルキルエーテル、アルコキシエーテル、又はポリオキシアルキルエーテルであってもよい、フッ素化及び過フッ素化ビニルエーテル及びアリルエーテルが挙げられる。これらアリル及びビニルエーテルは、本明細書ではモノオレフィンエーテルmonoolefinicethersとも呼ばれる。かかるエーテルは、典型的には、次式の一般構造を有する。Rf-O-CF2n-CF=CF2式中、nは1又は0であり、Rfは、1個以上の酸素原子の割り込みがあってもよい又はなくてもよいアルキル残基を表す。そのようなエーテルの例としては、過フッ素化ビニルエーテルPVE、例えば、ペルフルオロメチルビニルエーテルPMVE、ペルフルオロエチルビニルエーテルPEVE、ペルフルオロn-プロピルビニルエーテルPPVE-1、ペルフルオロ-2-プロポキシプロピルビニルエーテルPPVE-2、ペルフルオロ-3-メトキシ-n-プロピルビニルエーテル、ペルフルオロ-2-メトキシ-エチルビニルエーテル、及びCF3-CF22-O-CFCF3-CF2-O-CFCF3-CF2-O-CF=CF2などが挙げられるが、これらに限定されるものではない。過フッ素化コモノマー由来の構成単位は、存在する場合、一般に、5~45モル、好ましくは10~40モルの量でフルオロエラストマー中に存在する。上述された過フッ素化オレフィンの代わりに、又は加えて、フルオロエラストマーはまた、非フッ素化オレフィン非フッ素化コモノマー由来の構成単位を含有していてもよい。例としては、2~8個の炭素原子を含有するオレフィンが挙げられ、また、塩化ビニル、ビニリデンクロライド、エテンE、及びプロペンPが挙げられるが、これらに限定されるものではない。フルオロエラストマー中の非フッ素化コモノマーの量は、存在する場合、一般に、0より大で最大50モルまで、好ましくは1~30モルである。特定の実施形態において、フルオロエラストマーは、フッ化ビニリデン、ヘキサフルオロプロペン、テトラフルオロエチレン、及び、任意に、上述された1種以上のフッ素化ビニルエーテル又はアリルエーテルから選択されるフッ素化モノマー由来の繰り返し単位を含むコポリマーである。モノマー及びコモノマーの他の代表的な組み合わせとしては、フッ化ビニリデンとヘキサフルオロプロペン;フッ化ビニリデンとテトラフルオロエチレン、フッ化ビニリデン、ヘキサフルオロプロペンとテトラフルオロエチレン;テトラフルオロエチレンとプロペン;テトラフルオロエチレン、プロペンとフッ化ビニリデン;テトラフルオロエチレン、プロペンとエテン;並びにテトラフルオロエチレンと過フッ素化ビニルエーテル、が挙げられるが、これらに限定されるものではない。モノマーは、非晶質ポリマーを生成する量で使用される。本明細書において提供されるフルオロエラストマーは、少なくとも1種の改質剤由来の構成単位を更に含有する。本明細書で言及する改質剤は、過フッ素化ビスオレフィンエーテルperfluorinatedbisolefinicethersである。改質剤は、フルオロエラストマーの機械的性質及び硬化挙動に良好に影響を与えるポリマー構造を形成すると考えられている。これは、特に少量で使用される場合に分岐ポリマーを生成することによって生じ得る。改質剤の過フッ素化特性により、フッ素化乳化剤又は不活性フッ素化添加剤を乳化重合系に添加せずにポリマーを調製することが可能となるとも考えられている。好適な過フッ素化ビスオレフィンエーテルとしては、次の一般式で表わされるものが挙げられる。CF2=CF-CF2n-O-Rf-O-CF2m-CF=CF2式中、n及びmは、互いに独立して1又は0であり、Rfは、最大30個の炭素原子を含む、1個以上の酸素原子の割り込みがあってもよい過フッ素化の、直鎖又は分枝鎖、環状又は非環状、脂肪族又は芳香族の炭化水素残基を表す。特定の好適な過フッ素化ビスオレフィンエーテルは、次式により表わされるジ-ビニルエーテルである。CF2=CF-O-CF2n-O-CF=CF2式中、nは、1~10、好ましくは3~6の整数である。更なる具体的な例としては、次の一般式のビスオレフィンエーテルが挙げられる。CF2=CF-CF2n-O-CF2p-O-CF2m-CF=CF2式中、n及びmは、独立して1又は0であり、pは1~10又は3~6の整数である。更に好適な過フッ素化ビスオレフィンエーテルは、次式により表わすことができる。CF2=CF-CF2p-O-RafOnRbfOm-CF2q-CF=CF2式中、Raf及びRbfは、1~10個の炭素原子、特に2~6個の炭素原子の異なる線状若しくは分岐のペルフルオロアルキレン基であり、1個以上の酸素原子の割り込みがあっても又はなくてもよい。Raf及び/又はRbfは、ペルフルオロフェニル又は置換フェニル基であってもよく、nは1~10の整数であり、mは0~10の整数であり、好ましくはmは0である。p及びqは、互いに独立して1又は0のいずれかである。かかる改質剤は、当該技術分野において既知の方法で調製されることができ、また、例えば、AnlesLtdSt.Petersburg,Russiaより市販されている。好ましくは、改質剤は、少量で、例えば、上述されたモノマー及び/又はコモノマーのいずれかよりも少ない量で存在する。より好ましくは、改質剤は、フルオロエラストマーの総重量を基準として、0より大で最大1.0重量、若しくは最大5重量、又は最大10重量、あるいは0.1重量~0.8重量又は0.3重量~0.6重量の量で存在する。本明細書において提供されるフルオロエラストマーは、少なくとも1つの硬化部位を更に含む。好適な硬化部位は、過酸化物硬化反応に関与することができるハロゲン原子である。過酸化物硬化反応に関与することができるハロゲンは、臭素又はヨウ素であり得る。好ましくは、ハロゲンはヨウ素である。過酸化物硬化反応に関与することができるハロゲン原子は、主鎖の末端位に位置する。しかしながら、更なる反応性硬化部位もまた存在し得る。典型的には、フルオロエラストマーに含有されるヨウ素、臭素、又はこれらの組み合わせの量は、フルオロポリマーの総重量に対して、0.001重量~5重量、好ましくは0.01重量~2.5重量、若しくは0.1重量~1重量、又は0.2重量~0.6重量である。過酸化物硬化反応に関与することができるハロゲンは、少なくともI又はBr原子を含有する連鎖移動剤を重合において使用することにより、ポリマー鎖の末端位に導入され得る。連鎖移動剤は、成長するポリマー鎖と反応し、連鎖成長を停止させることができる化合物である。好適な連鎖移動剤の例としては、式RPxを有するものが挙げられ、式中、Pは、Br又はI、好ましくはIであり、Rは、任意に塩素原子を含有し得る、1~12個の炭素原子を有するx価のアルキルラジカルである。Rfは、任意に塩素原子を含有し得る、1~12個の炭素原子を有するx価のフルオロアルキルラジカル又はペルフルオロアルキルラジカルである。典型的には、xは1又は2である。具体的な例としては、CF2Br2、BrCF22Br、BrCF24Br、CF2ClBr、CF3CFBrCF2Br、ICF22I、ICF24Iが挙げられる。連鎖移動剤の更なる例としては、ジ-ヨードアルカン、特に1,ω-ジヨードアルカン、ヨードブロモアルカン、ジブロモアルカン等などの非フッ素化連鎖移動剤が挙げられる。具体的な例としては、ヨードメタン、ジ-ヨードメタン、ジ-ブロモメタン、及び1,ω-ジ-ヨードペルフルオロアルカンが挙げられる。適切に官能化された連鎖移動剤に加えて、ハロゲン原子は、好適な酸化還元反応開始剤系を使用して末端位に導入され得る。有用な反応開始剤系の例としては、ラジカル開始剤、及びn=1~10であるXCF2nSO2M式中、XはBr又はIであるなどであるが、これに限定されないハロゲン化塩が挙げられる。Mは、例えば、Naなどの一価金属を表す。更に、開始及び/又は重合は、フッ素化ポリマーの末端炭素原子にハロゲン化物を導入するために、例えば、臭化カリウム、臭化アンモニウム、及びヨウ化カリウム又はヨウ化ナトリウムなどを含む、金属ハロゲン化物又はハロゲン化アンモニウムなどのハロゲン化物塩の存在下で実施されてもよい。末端位の硬化部位に加えて、硬化部位はまた、例えば、好適な硬化部位モノマーを組み込むことによってポリマー鎖に沿って配置され得るが、これは必ずしも必要ではない。実際、一実施形態では、フルオロエラストマーは硬化部位モノマーを含有しない。硬化部位モノマーは、硬化部位として作用し得る1個以上の官能基を含有するモノマーである。硬化部位コモノマーとしては、例えば次のa、b、及びcが挙げられる。a次式を有するブロモ-又はヨード-ペルフルオロアルキル-ペルフルオロビニルエーテル:ZRf-O-CX=CX2式中、各Xは同じか又は異なっていてもよく、かつH又はFを表し、ZはBr又はIであり、Rfは、任意に塩素及び/又はエーテル酸素原子を含有するペルフルオロアルキレンC1~C12である。好適な例としては、ZCF2-O-CF=CF2、ZCF2CF2-O-CF=CF2、ZCF2CF2CF2-O-CF=CF2、CF3CFZCF2-O-CF=CF2式中、ZはBr又はIを表すが挙げられる。b次式を有するもののようなブロモ-又はヨード-ペルフルオロオレフィン:Z’-Rf’r-CX=CX2式中、各Xは、独立してH又はFを表し、Z’はBr又はIであり、Rf’は、任意に塩素原子を含有する、ペルフルオロアルキレンC1~C12であり、rは0又は1である。例としては、ブロモ-又はヨード-トリフルオロエテン、4-ブロモ-ペルフルオロブテン-1、4-ヨード-ペルフルオロブテン-1、又はブロモ-若しくはヨード-フルオロオレフィン、例えば、1-ヨード,2,2-ジフルオロエテン、1-ブロモ-2,2-ジフルオロエテン、4-ヨード-3,3,4,4,-テトラフルオロブテン-1及び4-ブロモ-3,3,4,4-テトラフルオロブテン-1が挙げられる。c非フッ素化ブロモ及びヨード-オレフィン、例えば、臭化ビニル、ヨウ化ビニル、4-ブロモ-1-ブテン、及び4-ヨード-1-ブテン。上述された硬化部位に加えて、フルオロエラストマーは、過酸化物硬化系に対して反応性であり得る、又は、例えば、ビスフェノール硬化系若しくはトリアジン硬化系などであるが、これらに限定されない他の硬化系に対して反応性であり得る、他の硬化部位を更に含んでもよい。後者の場合、フルオロエラストマーは、二重硬化系又は多重硬化系によって硬化することができる。かかる追加の硬化部位の例としては、ニトリル、例えば、ニトリル含有モノマーからポリマーに導入されるニトリルが挙げられる。使用することができるニトリル含有モノマーの例は、次式に対応する:CF2=CF-CF2-O-Rf-CN;CF2=CFOCF2rCN;CF2=CFO[CF2CFCF3O]pCF2vOCFCF3CN;CF2=CF[OCF2CFCF3]kOCF2uCN式中、rは2~12の整数を表し、pは0~4の整数を表し、kは1又は2を表し、vは0~6の整数を表し、uは1~6の整数を表し、Rfは、ペルフルオロアルキレン又は二価ペルフルオロエーテル基である。ニトリル含有フッ素化モノマーの具体的な例としては、ペルフルオロ8-シアノ-5-メチル-3,6-ジオキサ-1-オクテン、CF2=CFOCF25CN、及びCF2=CFOCF23OCFCF3CNが挙げられる。フルオロエラストマーは、典型的には、1~150単位、適切には2~100単位又は10~60単位のムーニー粘度ML110、121°Cを有する。ムーニー粘度は、例えば、ASTMD-1646により決定され得る。フルオロエラストマーは、単峰性若しくは二峰性又は多峰性の分子量分布weightdistributionを有し得る。フルオロエラストマーは硬化性である。硬化性フルオロエラストマーは、過酸化物硬化系の存在下で硬化されて、良好な機械的性質を有するフルオロエラストマーを提供することができる、つまり、次のi、ii、及びiiiの特性の少なくとも1つ又は全てを有する。i少なくとも100、好ましくは少なくとも150、又は更には少なくとも200の破断点伸び。ii少なくとも12又は少なくとも15MPa、好ましくは少なくとも18MPaの引張強度。iii少なくとも30、好ましくは少なくとも40のショアA硬度。典型的な実施形態では、少なくとも12又は少なくとも15MPaの引張強度、少なくとも40のショアA硬度、及び少なくとも160の破断点伸びを有する。フルオロエラストマーの調製本開示に関連して使用するためのフッ素化ポリマーは、フルオロポリマーを製造するための既知の重合法に従って調製することができる。かかる方法には、乳化重合、懸濁重合、及び溶媒重合が非限定的に含まれる。しかしながら、水性乳化重合法によって入手可能であるが、フッ素化乳化剤又は任意の不活性フッ素化添加剤、例えば、飽和ポリオキシアルキレンなどの添加を必要としないのが、本明細書において提供されるポリマーの格別な利点である。したがって、フルオロエラストマーは、好ましくは、水相内での重合プロセス、好ましくは乳化重合によって調製される。乳化重合は安定した水性分散液の形成をもたらす。これは、反応が完了し、撹拌が中断された後、形成されたフルオロエラストマーが水相中に分散したままであることを意味する。分散系からポリマーを集めるために、通常は、例えば、分散系に凝固剤を添加することにより及び/又は高剪断力を加えることによる凝固工程が施される。乳化重合は、凝固を避けるために、穏やかな攪拌で実施される。これにより、撹拌が中止されるとすぐにポリマーが凝固する及び/又は沈殿する懸濁重合と乳化重合とが判別される。水溶液重合は、モノマー、コモノマー、及び改質剤を、1種以上の反応開始剤を含有する水性溶媒の存在下で反応させることを含む。重合は、硬化部位としてポリマーに導入されるハロゲン原子を含有する1種以上の連鎖移動剤の存在下で行われる。例えば、緩衝剤、抗酸化剤、追加のモノマー、及び硬化部位モノマー、並びにエーテル、アルコール、及びエステルなどのその他の連鎖移動剤のような助剤も同様に存在してもよい。本開示のフルオロエラストマーの製造では、典型的には、ポリマーを水相中で安定させる、又は重合を所望の速度で進行させるために添加されるフッ素化乳化剤を添加せずに、重合を実施することができる。本開示のフルオロエラストマーの製造では、マイクロエマルションを調製するために特にフッ素化乳化剤と組み合わせて使用することができる、フッ素化又は過フッ素化ポリオキシアルキレンなどの不活性フッ素化化合物を添加せずに重合を実施することができる。本明細書において提供されるフルオロエラストマーを製造するために、上述されたモノマー及びコモノマー存在する場合は、1種以上の反応開始剤、上述された1種以上の改質剤、及び上述されたヨウ素、臭素又はこれらの組み合わせから選択される1種以上のハロゲンを含有する1種以上の連鎖移動剤、を含有する水性溶媒中で重合される。反応開始剤として、フルオロポリマーの水性乳化重合で標準的な開始剤を使用することができる。典型的には、開始剤は、反応条件下で分解してフリーラジカルを生成する化合物である。例として過酸化化合物が挙げられるが、これらに限定されるものではない。具体的な例としては、ペルオキソ二硫酸アンモニウム、過硫酸カリウム、又はこれらの組み合わせが挙げられるが、これらに限定されるものではない。上述されたモノマー及びコモノマーは、非晶質ポリマーを生成する量で使用される。例えば、ポリマーは、少なくとも20モル又は少なくとも30モルのHFP由来の単位と、VDF又はTFE他のコモノマーを伴う若しくは伴わない、あるいは他のコモノマーを伴う若しくは伴わないVDF及びTFE由来の単位から構成される残りの部分とを含有し得る。例えば、ポリマーは、少なくとも20モル又は少なくとも30モルのVDF由来の単位と、HFP又はTFE他のコモノマーを伴う若しくは伴わない、あるいはHFP及びTFE他のコモノマーを伴う若しくは伴わない由来の単位から構成される残りの部分とを含有し得る。エラストマーは、典型的には、最大85モルのVDF由来の構成単位と、少なくとも30モルのHFP由来の構成単位とを含有し得る。改質剤は、一般に、上述された量、例えば、重合で使用されるモノマーの総重量を基準として、0より大で最大10重量、若しくは最大5重量、又は最大1.0重量の量で使用され得る。ヨウ素及び/又は臭素原子を含有する連鎖移動剤は、典型的には、上述された量、例えば、重合で使用されるモノマーの全量を基準として、約0.001~5重量の量で使用され得る。フルオロエラストマー組成物上述された方法により得られる硬化性フルオロエラストマーを使用して、フルオロエラストマー組成物を製造することができる。フルオロエラストマー組成物は、フルオロエラストマーと、1種以上の過酸化物硬化系とを含有する。過酸化物硬化系は、典型的には、有機過酸化物を包含する。過酸化物は、活性化されると、フッ素化ポリマーを硬化させ、架橋硬化フルオロエラストマーを形成する。好適な有機過酸化物は、硬化温度でフリーラジカルを生成するものである。50°Cを超える温度で分解するジアルキル過酸化物又はビスジアルキル過酸化物が特に好ましい。多くの場合、ペルオキシ酸素原子に結合した第三級炭素原子を有するジtertーブチルペルオキシドを使用することが好ましい。この種のペルオキシドで最も有用なものは、2,5-ジメチル-2,5-ジtert-ブチルペルオキシヘキシン-3及び2,5-ジメチル-2,5-ジtert-ブチルペルオキシヘキサンである。他の過酸化物は、過酸化ジクミル、過酸化ジベンゾイル、過安息香酸第3ブチル、α,α’-ビスtert-ブチルペルオキシ-ジイソプロピルベンゼン、及びジ[1,3-ジメチル-3-tert-ブチルペルオキシ-ブチル]カーボネートなどであるがこれらに限定されない化合物から選択することができる。一般に、フルオロポリマー100部当たり約1~5部のペルオキシドを使用することができる。硬化剤は、担体、例えば、シリカ含有担体上に存在してもよい。過酸化物硬化系はまた、1種以上の共架橋剤を含んでもよい。典型的には、共架橋剤としては、過酸化物と協働して、有用な硬化を与えることのできる多価不飽和化合物が挙げられる。こうした共架橋剤は、フルオロポリマー100部当たり、0.1~10部、好ましくはフルオロポリマー100部当たり2~5部の量で添加することができる。有用な共架橋剤の例としては、トリアリルシアヌレート、トリアリルイソシアヌレート、トリアリルトリメリテート、トリメチルアリルイソシアヌレート、トリスジアリルアミン-s-トリアジン、トリアリル-ホスファイト、N,N-ジアリルアクリルアミド、ヘキサアリルホスホラミド、N,N,N’,N’-テトラアルキルテトラフタルアミド、N,N,N’,N’-テトラアリルマロンアミドtetraallylinalonamide、トリビニルイソシアヌレート、2,4,6-トリビニルメチルトリシロキサン、N,N’-m-フェニレンビスマレイミド、ジアリル-フタレート、及びトリ5-ノルボルネン-2-メチレンシアヌレートが挙げられる。トリアリルイソシアヌレートが特に有用である。硬化性フルオロエラストマー組成物は、酸受容体を更に含有してもよい。かかる酸受容体は、無機酸受容体、又は無機酸受容体と有機酸受容体の混合物であることができる。無機酸受容体の例としては、酸化マグネシウム、酸化鉛、酸化カルシウム、水酸化カルシウム、二塩基性亜リン酸鉛、酸化亜鉛、炭酸バリウム、水酸化ストロンチウム、炭酸カルシウム、ハイドロタルサイト等が挙げられる。有機酸受容体としては、エポキシ、ステアリン酸ナトリウム、及びシュウ酸マグネシウムが挙げられる。特に好適な酸受容体としては、酸化マグネシウム及び酸化亜鉛が挙げられる。酸受容体の混合物も同様に使用することができる。酸受容体の量は、一般に、使用する酸受容体の特性により異なる。典型的には、使用する酸受容体の量は、フッ素化ポリマー100部当たり0.5~5部である。硬化性フルオロエラストマー組成物は、安定剤、可塑剤、潤滑剤、充填剤などの追加の添加剤、及び典型的にはフルオロポリマーコンパウンド化にて利用される加工助剤を含有することができるが、但し意図した使用条件で適切な安定性を有することが条件である。添加剤の特定の例としては、カーボンブラック、グラファイト、煤などのカーボン粒子が挙げられる。硬化性フルオロエラストマー組成物は、従来のゴム加工設備の中で、フッ素化ポリマー、過酸化物硬化組成物、及び任意に添加剤を混合し、固体混合物、即ち付加的成分を含有する固体ポリマー当該技術分野においてはコンパウンドとも呼ばれるを提供することによって調製されることができる。他の成分を含有する固体ポリマー組成物を生成するための、該成分の混合プロセスは、典型的にはコンパウンド化と呼ばれる。かかる設備としては、ゴム用ロール機、バンバリーミキサ等の密閉式ミキサ、及び混合押出成形機が挙げられる。混合中の混合物の温度は、典型的には、約120°Cを超えて上昇しない。混合中、構成成分及び添加剤は、得られるフッ素化ポリマーコンパウンド又はポリマーシート全体に均一に分配される。次にこのコンパウンドは、押出され又は成形型内で、例えば、空洞又はトランスファー成形型内でプレス成形され、続いてオーブン硬化され得る。代替実施形態では、硬化はオートクレーブの中で行われることができる。硬化は、典型的には、硬化性フルオロエラストマー組成物を熱処理することによって達成される。熱処理は、硬化フルオロエラストマーを作るのに有効な温度でかつ有効な時間行われる。最適条件は、フルオロエラストマーを機械的及び物理的特性に関して試験することにより調べることができる。典型的には、硬化は、120°C超過又は150°C超過の温度で実施される。典型的な硬化条件には、160°C~210°C又は160°C~190°Cの温度で硬化することが挙げられる。典型的な硬化時間としては、3~90分が挙げられる。硬化は、圧力下で行われるのが好ましい。例えば、10~100bar1~10MPaの圧力を印加してもよい。硬化プロセスが完全に完了するのを確実にするために、後硬化サイクルが適用されてもよい。後硬化は、170°C~250°Cの温度で1~24時間の期間行われてもよい。フルオロエラストマーは、典型的には、180°Cで1分未満の硬化開始時期onsetofcureTs2を有する。上述された方法により、良好な機械的性質を有する硬化フルオロエラストマーを得ることができる。硬化フルオロエラストマーは、本明細書に記載される硬化性フルオロエラストマーと過酸化物硬化系の反応生成物である。このような架橋ポリマーは、過酸化物硬化系の存在下で硬化性フルオロエラストマーを硬化することによって得ることができる。硬化フルオロエラストマーは、良好な機械的性質を有することができ、これは、次のi、ii、及びiiiの特性の1つ以上又は全てを有し得ることを意味する。i少なくとも100、好ましくは少なくとも150又は更には少なくとも200の破断点伸び。ii少なくとも12又は少なくとも15MPa、好ましくは少なくとも18MPaの引張強度。iii少なくとも30、好ましくは少なくとも40のショアA硬度。典型的な実施形態は、少なくとも12又は少なくとも15MPaの引張強度、少なくとも40のショアA硬度、及び少なくとも160の破断点伸びを有する。フルオロエラストマーを使用して成形物品を調製することができる。かかる物品は、硬化性フルオロエラストマー組成物を準備し、かつ充填剤、顔料、可塑剤、潤滑剤等などの更なる成分を該硬化性組成物に添加することによって調製することができる。典型的な充填剤としては、例えば、シリカ含有材料、又はカーボンブラック、グラファイト、煤等などのカーボン粒子が挙げられる。あるいは、これら成分は、コンパウンド化工程において既に添加されていてもよく、コンパウンド中に導入される。組成物の成形物品への成形は、例えば、造形された成形型の中で組成物を硬化することによって、又は当該技術分野において既知の方法を用いて、例えば、打抜き切断等により硬化組成物を成形することによって行うことができる。成形物品としては、例えば、管類、パイプ、ホース、シール、ストッパー、ガスケット、ワッシャ、又はOリング等が挙げられる。本開示は、以下の実施例及び特定の実施形態の一覧によって更に説明される。これら実施例及び実施形態は、例示目的のみのために提供され、本発明をこれらに限定することを意味しない。特に指定のない限り、本明細書の上記及び下記において提供される重量パーセントは、最終ポリマー、又は場合によってはポリマー組成物において、合計で100重量パーセントになる。成分の割合が、本明細書の上記及び下記においてモルで提供される場合、成分の合計は、合計して最大100モルとなると理解される。特定の実施形態の一覧:1.テトラフルオロエチレンTFE及び1,1-ジフルオロエテンdifluoretheneフッ化ビニリデン、VDF、TFE及びヘキサフルオロプロペンHFP、VDF及びHFP及びTFE、VDF及びHFP、から選択されるフッ素化オレフィン由来の繰り返し単位を含み、主鎖の末端炭素原子にヨウ素及び臭素から選択される少なくとも1つのハロゲン原子を有し、かつ過フッ素化ビスオレフィンエーテルから選択される1種以上の改質剤由来の単位を更に含む、硬化性フルオロエラストマー。2.前記改質剤が、過フッ素化ジ-ビニルエーテル、過フッ素化ジ-アリルエーテル、過フッ素化アリルビニルエーテル、又はこれらの組み合わせから選択される、実施形態1に記載の硬化性フルオロエラストマー。3.少なくとも30モルのVDF又はHFP由来の構成単位を含む、実施形態1又は2に記載の硬化性フルオロエラストマー。4.最大1.0重量の1種以上の改質剤由来の構成単位を含む、実施形態1~3のいずれか1つに記載の硬化性フルオロエラストマー。5.前記改質剤が、次の一般式に対応する:CF2=CF-CF2n-O-Rf-O-CF2m-CF=CF2式中、n及びmは、互いに独立して1又は0のいずれかであり、Rfは、最大30個の炭素原子を含む、1個以上の酸素原子の割り込みがあってもよい過フッ素化の直鎖又は分枝鎖、環状又は非環状、脂肪族又は芳香族の炭化水素残基を表す実施形態1~5のいずれか1つに記載の硬化性フルオロエラストマー。6.前記改質剤が、次の一般式に対応する:CF2=CF-CF2n-O-Rf-O-CF2m-CF=CF2式中、n及びmは、互いに独立して1又は0のいずれかであり、Rfは、最大30個の炭素原子を含む、1個以上の酸素原子の割り込みがあってもよい過フッ素化の直鎖又は分枝鎖の、非環状脂肪族炭化水素残基を表す硬化性フルオロエラストマー。7.前記改質剤が、次の一般式に対応する:CF2=CF-CF2n-O-CF2p-O-CF2m-CF=CF2式中、n及びmは、互いに独立して1又は0を表し、pは1~10の整数を表す実施形態1~6のいずれか1つに記載の硬化性フルオロエラストマー。8.前記改質剤が次式により表わされる:CF2=CF-CF2p-O-RafOnRbfOm-CF2q-CF=CF2式中、Raf及びRbfは、1~10個の炭素原子、特に2~6個の炭素原子の異なる線状若しくは分岐のペルフルオロアルキレン基であり、1個以上の酸素原子が介在していていてもよく、又はしていなくてもよく、nは1~10の整数であり、mは0~10の整数であり、p及びqは、互いに独立して1又は0である実施形態1~6のいずれか1つに記載の硬化性フルオロエラストマー。9.前記改質剤が、次の一般式に対応する:CF2=CF-CF2n-O-Rf-O-CF2m-CF=CF2式中、n及びmは、互いに独立して1又は0のいずれかであり、Rfは、最大30個の炭素原子を含む、1個以上の酸素原子の割り込みがあってもよい芳香族の炭化水素残基を表す実施形態1~8のいずれか1つに記載の硬化性フルオロエラストマー。10.前記フッ素化ポリマーが50~80重量のフッ素を含む、実施形態1~9のいずれか1つに記載の硬化性フルオロエラストマー。11.前記フッ素化ポリマーが、ヨウ素、臭素、又はこれらの組み合わせから選択される、0より大で最大5重量のハロゲンを含む、実施形態1~10のいずれか1つに記載の硬化性フルオロエラストマー。12.ヘキサフルオロプロペン、フッ素化モノオレフィンビニルエーテル、フッ素化モノオレフィンアリルエーテル、プロペン、エテン、及びこれらの組み合わせから選択される群由来の繰り返し単位を更に含む、実施形態1~11のいずれか1つに記載の硬化性フルオロエラストマー。13.実施形態1~12のいずれか1つに記載のフルオロエラストマーを含み、かつ過酸化物硬化系を更に含む、硬化性フルオロエラストマー組成物。14.実施形態1~12のいずれか1つに記載の前記フルオロエラストマーと、過酸化物硬化系との硬化反応の前記反応生成物を含む、硬化フルオロエラストマー組成物。15.次の特性の少なくとも1つを有する、実施形態14に記載の前記硬化フルオロエラストマー組成物:少なくとも15MPaの引張強度、少なくとも40のショアA硬度、少なくとも160の破断点伸び。16.実施形態14及び15のいずれか1つに記載の前記硬化フルオロエラストマー組成物を含む成形物品。17.ホース、管類、及びOリングから選択される、実施形態16に記載の成形物品。18.成形型の中で実施形態13に記載の前記組成物を硬化することを含む、成形物品の製造方法。19.TFE、HFP及び/又はVDF由来の繰り返し単位を含む硬化性フルオロエラストマーの製造方法であって、1種以上の反応開始剤と、過フッ素化ビスオレフィンエーテルから選択される1種以上の改質剤と、ヨウ素、臭素又はこれらの組み合わせから選択される1種以上のハロゲンを含有する1種以上の連鎖移動剤と、を含有する水性溶媒中で、TFE、HFP及び/又はVDFモノマーを重合すること、を含む方法。20.HFP及び/又はVDFが、モノマーの総量を基準として、少なくとも20モル又は少なくとも30モルの量で使用される、実施形態19に記載の方法。21.前記改質剤が、モノマーの総重量を基準として、0より大で最大1.0重量の量で使用される、実施形態19及び20のいずれか1つに記載の方法。22.前記連鎖移動剤が、ジ-ヨードアルカン、ジ-ヨードフルオロアルカン、又はジ-ヨードペルフルオロアルカンから選択される、実施形態19~21のいずれか1つに記載の方法。23.前記連鎖移動剤が、ジ-ヨードメタン又は1,ω-ジ-ヨードペルフルオロアルカンから選択される、実施形態19~22のいずれか1つに記載の方法。24.前記連鎖移動剤が、モノマーの総量を基準として、0.001重量~5重量の量で使用される、実施形態19~23のいずれか1つに記載の方法。25.前記重合が、乳化剤又は飽和ポリオキシアルキレンを添加せずに実施される、実施形態claim19~24のいずれか1つに記載の方法。実施例及び試験方法モノマー含有量:モノマー含有量を、1H及び19FNMRにより求めた。F含有量を、重合で使用されたモノマーの量から計算した。I含有量:ヨウ素含有量を、酸水素炎式燃焼Wickbold燃焼施した試料の発光分光法ICPOESにより決定した。ガラス転移温度Tg:TGは、例えば、TAInstrumentsQ200変調DSCを使用する示差走査熱量計により測定することができる。平均粒径:重合したポリマー粒子の平均粒径は、MalvernAutosizer2cを使用してISO13321に従って電子光散乱により決定した。平均粒径は、Z-平均として表される。固形分含量:固形分含量フルオロポリマー含有量は、ISO12086に従って重量測定法で決定した。不揮発性塩の補正は行わなかった。プレス硬化:180°Cで15分間、約100bar10MPaでプレスして、物理的特性を測定するための150×150×2.0mmの試料シートを調製した。後硬化:プレス硬化された試料シートに、180°Cで2時間空気中で熱を加えた。全ての試料は試験前に周囲温度に戻した。硬化特性:硬化特性は、MonsantoRheometerを使用してASTMD5289-93aに従い180°Cで測定し、最低トルクML、最大トルクMH及びデルタトルクこれはMHとMLとの差であるを報告した。トルク値はin.lbsで報告する。tgδML及びtgδMHも報告した。Ts2トルクがMLから2単位増加するのに必要な時間、Tc50トルクがMLからデルタトルクの50に増加する時間、及びTc90トルクがMLからデルタトルクの90に増加する時間などの硬化速度を示すパラメータを更に報告し、これらは全て分の単位で報告した。硬さ:試料を、ASTMD2240-85の方法Aに従って、タイプA2ショア押し込み硬度計を使用して測定した。単位はショアAスケール上の点で報告する。引裂強度:トラウザー引き裂き強度をDIN53507に従って決定した。単位はkN/mで報告する。破断点引張強度、破断伸度、及び100伸びにおける弾性率:破断点引張強度、破断点伸び、及び100伸びにおける弾性率を、Instron商標機械試験機を使用し、1kNのロードセルでDIN53504S2DIEに従って決定した。全ての試験は、200mm/分の一定のクロスヘッド変位速度で行った。各試験は3回行った。報告した値は3回の試験の平均である。100伸度応力、破断点伸び、及び破断強度は、メガパスカルMPa、及びMPaの単位でそれぞれ報告した。ボタンの圧縮永久歪み:硬化性組成物をプレス硬化し、後硬化して、厚さ0.24インチ6mmのボタンを形成した。ボタン試料の圧縮永久歪みをASTM395の方法Bに従って測定した。結果は永久歪の百分率で報告し、25たわみで測定した。VDA圧縮永久歪み:VDAをVDA675218に従って測定した。2mmのディスクをステンレス鋼製の固定具に定置し、50変形にて150°Cで22時間圧縮した後、圧縮を解除せずに2~3時間室温まで冷却した。ディスクをステンレス鋼製の固定具から除去し、圧縮永久歪みを測定した。記録した値は、3個のディスクの平均圧縮永久歪みである。フッ素化ポリマーの合成フッ素化ポリマー1FP-1無酸素条件下で、40リットルのケトルに、27.9Lの脱イオン水を入れた。70°Cまで加熱した後、200gのTFE、200gのVDF、2,000gのHFP、及び40gのPPVE-2を充填した。360mLの脱イオン水に溶解した40gのペルオキソ二硫酸アンモニウムAPSの添加により、反応を開始させた。16bar1.6MPaの圧力及び70°Cで、3,000gのTFE、4,000gのVDF、4,000gのHFP、50gのPPVE-2ペルフルオロ-2-プロポキシプロピルビニルエーテル、及び30gのPDVECF2=CF-OCF23-O-CF=CF2を320分にわたって送り込んだ。200gのtert-ブタノールに溶解された70gのジヨードメタンを、3~95VDF転化率で連続的に送り込んだ。得られたラテックスは、28の固形分を有し、400gのMgCl2で凝固させた。得られた10.4kgのポリマーを110°Cで乾燥させた。ムーニー粘度110’、121°C15、フッ素含有量69.6重量、及びヨウ素含有量0.42重量のフッ素化ポリマーを得た。フッ素化ポリマーFP-2~FP-4数種類のその他のフッ素化ポリマーを上記で概説された基本手順に従って調製した。様々な量の改質剤及び連鎖移動剤を有するフッ素化ポリマーFP-2及びFP-3を調製し、FP-2の場合、12gのPDVE及び30gのCH2I2を使用した。FP-3の場合、18gのPDVE及び60gのCH2I2を使用した。フッ素化ポリマーFP-4をFP-1に記載の通りに調製したが、PDVEの代わりに60gのPDVE-6CF2=CF-OCF26-O-CF=CF2、CH2I2の代わりに110gのI2-CF24-I2を使用し、PPVE-2は使用しなかった。実施例1~4実施例1~4では、100部のフッ素化ポリマーFP-1~FP-4、30部のMT990、1部の酸受容体ZnO、2.5部のTrigonox101-50D有機過酸化物、AKZO社製、4.3部のLuvomaxxTAICDL70シリカ担体上の70トリアリル-イソシアヌレート、LehmannVoss社製、及び0.8部のStruktolWS280オルガノシリコーン系加工助剤、SchillSeilacher社製を混合することにより、2本ロールミル上で硬化性組成物を製造した。硬化性組成物をプレス硬化した後、後硬化した。硬化した試料の物理的特性を後硬化後に測定した。結果を表2に示す。"